본 발명 의 이축 배향 폴리프로필렌 필름 은 표층 ( I ) 의 두께 ( d ) 가 0 . 1 ~ 2 . 0 ㎛ 인 것 이 바람직 하 다 . 보다 바람직 하 게 는 0 . 2 ~ 1 . 5 ㎛, 더욱 바람직 하 게 는 0 . 3 ~ 1 . 0 ㎛, 더욱 바람직 하 게 는 0 . 3 ~ 0 . 8 ㎛ 이 다 . 표층 ( I ) 의 두께 ( d ) 가 2 . 0 ㎛ 를 초과 하 면 , 필름 의 인장 탄성 률 이 너무 커져서 , PP 가루 가 발생 하 기 쉬워 지 는 경우 가 있 다 . 0 . 1 ㎛ 미만 에서 는 필름 의 두께 방향 의 탄성 률 이 부족 하 고 , PP 가루 가 발생 되 기 쉬워 지 거나 , 적층 정밀도 가 불 안정 해 지 고 , 표층 ( I ) 의 두께 차이 가 커지 는 경우 가 있 다 . 표층 ( I ) 의 두께 ( d ) 는 다른 물 성 을 악화 시키 지 않 는 범위 내 에서 압출기 의 스 크류 회전수 , 미 연신 시트 의 폭 , 제막 속도 , 연신 배율 등 에 의해 조정 가능 하 다 . 또한 , 필름 의 양 표면 에 표층 ( I ) 을 형성 하 는 경우 에 는 각각 의 층 에 대해서 상기 범위 를 충족 하 는 것 이 바람직 하 다 .